(57)【特許請求の範囲】
【請求項１】
下記化学式１で表されるヘテロ環化合物：
［化学式１］
【化１】
0006798088.tif 000047
前記化学式１において、
Ｌ１〜Ｌ４はそれぞれ、置換もしくは非置換のアリーレン基；または置換もしくは非置換の２価のヘテロ環基であり、
Ｒ１〜Ｒ１１はそれぞれ、水素；または置換もしくは非置換のアルキル基であり、
Ｘ１およびＸ２はそれぞれ、水素；置換もしくは非置換のアルキル基；またはハロゲン基であり、
ｍ、ｎおよびｐはそれぞれ、１〜４の整数である。
【請求項２】
前記化学式１は、下記化学式１−１で表されるものである、請求項１に記載のヘテロ環化合物：
［化学式１−１］
【化２】
0006798088.tif 000048
前記化学式１−１において、
Ｒ１〜Ｒ１０およびＬ１〜Ｌ４は、前記化学式１で定義したものと同じであり、
Ｒ１２およびＲ１３はそれぞれ、水素；または置換もしくは非置換のアルキル基であり、
Ｘ１０１、Ｘ１０２、Ｘ２０１およびＸ２０２はそれぞれ、水素；置換もしくは非置換のアルキル基；またはハロゲン基である。
【請求項３】
前記Ｘ１およびＸ２はそれぞれ、フッ素である、請求項１に記載のヘテロ環化合物。
【請求項４】
前記化学式１は、下記化学式１−２または１−３で表されるものである、請求項１に記載のヘテロ環化合物：
［化学式１−２］
【化３】
0006798088.tif 000049
［化学式１−３］
【化４】
0006798088.tif 000050
前記化学式１−２および１−３において、
Ｒ１〜Ｒ１０は、前記化学式１で定義したものと同じであり、
Ｒ１２およびＲ１３はそれぞれ、水素；または置換もしくは非置換のアルキル基であり、
Ｘ１０１、Ｘ１０２、Ｘ２０１およびＸ２０２はそれぞれ、水素；置換もしくは非置換のアルキル基；またはハロゲン基である。
【請求項５】
前記Ｒ１〜Ｒ４は、炭素数１〜１０の直鎖もしくは分枝鎖のアルキル基である、請求項１から４のいずれか一項に記載のヘテロ環化合物。
【請求項６】
前記Ｒ１１は、炭素数１〜１０の直鎖もしくは分枝鎖のアルキル基である、請求項１に記載のヘテロ環化合物。
【請求項７】
前記ヘテロ環化合物は、下記化学式２−１〜２−１５のいずれか１つで表されるものである、請求項１に記載のヘテロ環化合物：
［化学式２−１］
【化５】
0006798088.tif 000051
［化学式２−２］
【化６】
0006798088.tif 000052
［化学式２−３］
【化７】
0006798088.tif 000053
［化学式２−４］
【化８】
0006798088.tif 000054
［化学式２−５］
【化９】
0006798088.tif 000055
［化学式２−６］
【化１０】
0006798088.tif 000056
［化学式２−７］
【化１１】
0006798088.tif 000057
［化学式２−８］
【化１２】
0006798088.tif 000058
［化学式２−９］
【化１３】
0006798088.tif 000059
［化学式２−１０］
【化１４】
0006798088.tif 000060
［化学式２−１１］
【化１５】
0006798088.tif 000061
［化学式２−１２］
【化１６】
0006798088.tif 000062
［化学式２−１３］
【化１７】
0006798088.tif 000063
［化学式２−１４］
【化１８】
0006798088.tif 000064
［化学式２−１５］
【化１９】
0006798088.tif 000065
【請求項８】
第１電極と、
前記第１電極に対向して備えられる第２電極と、
前記第１電極と第２電極との間に備えられ、有機活性層を含む１層以上の有機物層とを含み、
前記有機活性層は、請求項１〜７のいずれか１項に記載のヘテロ環化合物を含むものである有機電子素子。
【請求項９】
前記有機活性層は、電子供与体および電子受容体を含み、
前記電子受容体は、前記ヘテロ環化合物を含むものである、請求項８に記載の有機電子素子。
【請求項１０】
前記有機電子素子は、有機太陽電池、有機光電素子、有機発光素子、有機感光体、または有機トランジスタである、請求項８または９に記載の有機電子素子。
【請求項１１】
基板上に第１電極を形成するステップと、
前記第１電極上に電子輸送層を形成するステップと、
前記電子輸送層上に有機活性層を含む１層以上の有機物層を形成するステップと、
前記有機物層上に第２電極を形成するステップとを含み、
前記有機活性層は、請求項１〜７のいずれか１項に記載のヘテロ環化合物を含むものである有機電子素子の製造方法。
【請求項１２】
前記電子輸送層上に有機活性層を含む１層以上の有機物層を形成するステップは、スピン−コーティング（ｓｐｉｎ−ｃｏａｔｉｎｇ）方式で行われ、
前記スピン−コーティングの速度は、１，３００ｒｐｍ〜１，６００ｒｐｍである、請求項１１に記載の有機電子素子の製造方法。
【発明の詳細な説明】
【技術分野】
【０００１】
本出願は、２０１８年５月１７日付で韓国特許庁に出願された韓国特許出願第１０−２０１８−００５６４６１号の出願日の利益を主張し、その内容のすべては本明細書に組み込まれる。
【０００２】
本明細書は、ヘテロ環化合物およびこれを含む有機電子素子に関する。
【背景技術】
【０００３】
本明細書において、有機電子素子とは、有機半導体物質を用いた電子素子であって、電極と有機半導体物質との間における正孔および／または電子の交流を必要とする。有機電子素子は、動作原理によって、下記のように大きく２つに分けられる。第一は、外部の光源から素子に流入した光子によって有機物層でエキシトン（ｅｘｉｔｏｎ）が形成され、このエキシトンが電子と正孔に分離され、この電子と正孔がそれぞれ異なる電極に伝達されて電流源（電圧源）として使用される形態の電子素子である。第二は、２つ以上の電極に電圧または電流を加えて電極と界面をなす有機半導体物質層に正孔および／または電子を注入し、注入された電子と正孔によって作動する形態の電子素子である。
【０００４】
有機電子素子の例としては、有機太陽電池、有機光電素子、有機発光素子、有機感光体（ＯＰＣ）、および有機トランジスタなどがあり、これらはいずれも、素子の駆動のために、電子／正孔注入物質、電子／正孔抽出物質、電子／正孔輸送物質、または発光物質を必要とする。以下、主に有機太陽電池について具体的に説明するが、前記有機電子素子では、電子／正孔注入物質、電子／正孔抽出物質、電子／正孔輸送物質、または発光物質がいずれも類似の原理で作用する。
【０００５】
太陽電池は、太陽光から直接電気的エネルギーを変化させる電池で、化石エネルギーの枯渇とその使用による地球環境的な問題を解決するためのクリーンな代替エネルギー源であるため、研究が活発に進められている。ここで、太陽電池とは、太陽光から光エネルギーを吸収して電子と正孔が発生する光起電効果を利用して電流−電圧を生成する電池を意味する。
【０００６】
太陽電池は、光起電力効果（ｐｈｏｔｏｖｏｌｔａｉｃ  ｅｆｆｅｃｔ）を応用することにより、太陽エネルギーを直接電気エネルギーに変換できる素子である。太陽電池は、薄膜を構成する物質によって、無機太陽電池と、有機太陽電池とに分けられる。
【０００７】
太陽電池の設計による多様な層および電極の変化により、エネルギー変換効率を高めるための多くの研究が進められている。
【発明の概要】
【発明が解決しようとする課題】
【０００８】
本発明は、ヘテロ環化合物およびこれを含む有機電子素子を提供することを目的とする。
【課題を解決するための手段】
【０００９】
本明細書の一実施態様は、下記化学式１で表されるヘテロ環化合物を提供する。
［化学式１］
【化１】
0006798088.tif 000002
前記化学式１において、
Ｌ１〜Ｌ４はそれぞれ、置換もしくは非置換のアリーレン基；または置換もしくは非置換の２価のヘテロ環基であり、
Ｒ１〜Ｒ１１はそれぞれ、水素；または置換もしくは非置換のアルキル基であり、
Ｘ１およびＸ２はそれぞれ、水素；置換もしくは非置換のアルキル基；またはハロゲン基であり、
ｍ、ｎおよびｐはそれぞれ、１〜４の整数である。
【００１０】
また、本明細書の一実施態様は、
第１電極と、
前記第１電極に対向して備えられる第２電極と、
前記第１電極と第２電極との間に備えられ、有機活性層を含む１層以上の有機物層とを含み、
前記有機活性層は、前記ヘテロ環化合物を含むものである有機電子素子を提供する。
【００１１】
また、本明細書の一実施態様は、
基板上に第１電極を形成するステップと、
前記第１電極上に電子輸送層を形成するステップと、
前記電子輸送層上に有機活性層を含む１層以上の有機物層を形成するステップと、
前記有機物層上に第２電極を形成するステップとを含み、
前記有機活性層は、前記ヘテロ環化合物を含むものである有機電子素子の製造方法を提供する。
【発明の効果】
【００１２】
本明細書の一実施態様に係るヘテロ環化合物は、広い光吸収領域と高いＬＵＭＯエネルギー準位を有するので、前記ヘテロ環化合物を有機電子素子の有機活性層に用いた時、高い水準の効率を得ることができる。
【図面の簡単な説明】
【００１３】
【図１】本明細書の一実施態様に係る有機太陽電池を示す図である。
【図２】化合物１、ＰＢＤＢ−Ｔ、および比較化合物のフィルム状態のＵＶ−ＶＩｓ吸収スペクトルを示すグラフである。
【図３】本明細書の実施例１〜４で製造された有機太陽電池の電圧に応じた電流密度を示す図である。
【図４】本明細書の比較例１〜４で製造された有機太陽電池の電圧に応じた電流密度を示す図である。
【発明を実施するための形態】
【００１４】
以下、本明細書についてより詳細に説明する。
【００１５】
本明細書の一実施態様は、前記化学式１で表されるヘテロ環化合物を提供する。
【００１６】
従来の有機電子素子に関する研究は、有機活性層の電子受容体がＰＣＢＭのようなフラーレン化合物の時、高効率を奏する電子供与体物質を探すのに集中していた。しかし、フラーレン化合物を含む有機電子素子は、吸収領域、開放電圧および素子寿命などの性能において限界にぶつかっているため、ＩＴＩＣのような非フラーレン系化合物を電子受容体として活用する研究が増加している。
【００１７】
本発明の発明者らは、非フラーレン系化合物のなかでも、ｄｉａｌｋｙｌｏｘｙｌ−ｂｅｎｚｅｎｅをコアとして用いて、Ｏ原子とＳ原子との間の相互作用により平面性が増加した、前記化学式１で表される化合物を電子受容体として用いることにより、従来の電子受容体物質に比べてより広い領域の光を吸収することができ、有機太陽電池をはじめとする有機電子素子の効率および安定性を高めることができることを究明した。
【００１８】
本明細書において、ある部分がある構成要素を「含む」とする時、これは、特に反対の記載がない限り、他の構成要素を除くのではなく、他の構成要素をさらに包含できることを意味する。
【００１９】
本明細書において、ある部材が他の部材の「上に」位置しているとする時、これは、ある部材が他の部材に接している場合のみならず、２つの部材の間にさらに他の部材が存在する場合も含む。
【００２０】
本明細書において、エネルギー準位は、エネルギーの大きさを意味するものである。したがって、真空準位からマイナス（−）方向にエネルギー準位が表示される場合にも、エネルギー準位は、当該エネルギー値の絶対値を意味すると解釈される。例えば、ＨＯＭＯエネルギー準位とは、真空準位から最高占有分子オービタル（ｈｉｇｈｅｓｔ  ｏｃｃｕｐｉｅｄ  ｍｏｌｅｃｕｌａｒ  ｏｒｂｉｔａｌ）までの距離を意味する。また、ＬＵＭＯエネルギー準位とは、真空準位から最低非占有分子オービタル（ｌｏｗｅｓｔ  ｕｎｏｃｃｕｐｉｅｄ  ｍｏｌｅｃｕｌａｒ  ｏｒｂｉｔａｌ）までの距離を意味する。
【００２１】
本明細書において、「置換」という用語は、化合物の炭素原子に結合した水素原子が他の置換基に変わることを意味し、置換される位置は、水素原子の置換される位置すなわち、置換基が置換可能な位置であれば限定せず、２以上置換される場合、２以上の置換基は、互いに同一でも異なっていてもよい。
【００２２】
本明細書において、「置換もしくは非置換の」という用語は、重水素；ハロゲン基；ヒドロキシ基；アルキル基；シクロアルキル基；アルコキシ基；アリールオキシ基；アルケニル基；アリール基；およびヘテロ環基からなる群より選択された１個以上の置換基で置換されているか、前記例示された置換基のうち２以上の置換基が連結された置換基で置換されるか、もしくはいずれの置換基も有しないことを意味する。
【００２３】
本明細書において、分枝鎖を有する置換基の炭素数は、前記分枝鎖の炭素数を含む。例えば、「１つ以上のメチル基を分枝鎖として有する炭素数３〜２０のアルキル基」において、前記「３〜２０」は、前記「１つ以上のメチル基」の炭素数を含む数値である。
【００２４】
本明細書において、前記アルキル基は、直鎖もしくは分枝鎖であってもよく、炭素数は特に限定されないが、１〜５０のものが好ましい。具体例としては、メチル、エチル、プロピル、ｎ−プロピル、イソプロピル、ブチル、ｎ−ブチル、イソブチル、ｔｅｒｔ−ブチル、ｓｅｃ−ブチル、１−メチルブチル、１−エチルブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、２−メチルヘキシル、４−メチルヘキシル、および５−メチルヘキシルなどがあるが、これらに限定されない。
【００２５】
前記アルキル基は、アリール基またはヘテロアリール基で置換されて、アリールアルキル基またはヘテロアリールアルキル基として作用できる。前記アリール基およびヘテロアリール基はそれぞれ、後述するアリール基およびヘテロアリール基の例示の中から選択可能である。
【００２６】
本明細書において、アリール基は、単環式もしくは多環式であってもよい。
【００２７】
本明細書において、前記アリール基が単環式アリール基の場合、炭素数は特に限定されないが、炭素数６〜３０のものが好ましい。具体的には、単環式アリール基としては、フェニル基、ビフェニル基、およびターフェニル基などがあるが、これらに限定されるものではない。
【００２８】
本明細書において、前記アリール基が多環式アリール基の場合、炭素数は特に限定されないが、炭素数１０〜３０のものが好ましい。具体的には、多環式アリール基としては、ナフチル基、アントラセニル基、フェナントリル基、ピレニル基、ペリレニル基、クリセニル基、およびフルオレニル基などがあるが、これらに限定されるものではない。前記フルオレニル基は置換されていてもよいし、隣接した置換基が互いに結合して環を形成してもよい。
【００２９】
本明細書において、ヘテロ環基は、炭素でない原子、異種原子を１以上含むものであって、具体的には、前記異種原子は、Ｏ、Ｎ、ＳｅおよびＳなどからなる群より選択される原子を１以上含むことができる。ヘテロ環基の炭素数は特に限定されないが、炭素数２〜６０のものが好ましい。ヘテロ環基の例としては、チオフェン基、フラン基、ピロール基、イミダゾール基、チアゾール基、オキサゾール基、オキサジアゾール基、トリアゾール基、ピリジル基、ビピリジル基、ピリミジル基、トリアジン基、トリアゾール基、アクリジル基、ピリダジン基、ピラジニル基、キノリニル基、キナゾリン基、キノキサリニル基、イソキノリン基、インドール基、カルバゾール基、ベンズオキサゾール基、ベンズイミダゾール基、ベンゾチアゾール基、ベンゾカルバゾール基、ベンゾチオフェン基、ジベンゾチオフェン基、ベンゾフラニル基、フェナントロリン（ｐｈｅｎａｎｔｈｒｏｌｉｎｅ）基、チアゾリル基、イソオキサゾリル基、オキサジアゾリル基、チアジアゾリル基、フェノチアジニル基、およびジベンゾフラニル基などがあるが、これらにのみ限定されるものではない。
【００３０】
前記ヘテロ環基は、単環もしくは多環であってもよいし、芳香族、脂肪族、または芳香族と脂肪族との縮合環であってもよい。
【００３１】
本明細書において、ヘテロアリール基は、芳香族であることを除けば、前述したヘテロ環基に関する説明が適用可能である。
【００３２】
本明細書において、アリーレン基は、アリール基に結合位置が２つあるもの、すなわち２価の基を意味する。これらはそれぞれ、２価の基であることを除けば、前述したアリール基の説明が適用可能である。
【００３３】
本明細書において、ヘテロアリーレン基は、ヘテロアリール基に結合位置が２つあるもの、すなわち２価の基を意味する。これらはそれぞれ、２価の基であることを除けば、前述したヘテロアリール基の説明が適用可能である。
【００３４】
本明細書の一実施態様は、前記化学式１で表される化合物を提供する。
【００３５】
本明細書の一実施態様において、前記ｐは、２であり、括弧内のＯＲ１１は、互いに同一でも異なっていてもよく、互いにベンゼン環のパラ（ｐａｒａ）位に置換されていてもよい。
【００３６】
本明細書の一実施態様において、前記ｎおよびｍはそれぞれ、１または２である。
【００３７】
本明細書の一実施態様において、前記ｎおよびｍはそれぞれ、１である。
【００３８】
本明細書の一実施態様において、前記ｎおよびｍはそれぞれ、２である。
【００３９】
本明細書の一実施態様において、前記Ｘ１およびＸ２はそれぞれ、水素またはフッ素である。
【００４０】
本明細書の一実施態様において、前記Ｘ１およびＸ２はそれぞれ、水素である。
【００４１】
本明細書の一実施態様において、前記Ｘ１およびＸ２はそれぞれ、フッ素である。
【００４２】
本明細書の一実施態様において、前記Ｘ１およびＸ２はそれぞれ、炭素数１〜１０の直鎖のアルキル基である。
【００４３】
本明細書の一実施態様において、前記Ｘ１およびＸ２はそれぞれ、メチル基である。
【００４４】
本明細書の一実施態様において、前記化学式１は、下記化学式１−１で表されてもよい。
［化学式１−１］
【化２】
0006798088.tif 000003
前記化学式１−１において、
Ｒ１〜Ｒ１０およびＬ１〜Ｌ４は、前記化学式１で定義したものと同じであり、
Ｒ１２およびＲ１３はそれぞれ、水素；または置換もしくは非置換のアルキル基であり、
Ｘ１０１、Ｘ１０２、Ｘ２０１およびＸ２０２はそれぞれ、水素；置換もしくは非置換のアルキル基；またはハロゲン基である。
【００４５】
本明細書の一実施態様において、前記Ｌ１〜Ｌ４はそれぞれ、フェニレン基または２価のチオフェン基である。
【００４６】
本明細書の一実施態様において、前記化学式１は、下記化学式１−２または１−３で表されてもよい。
［化学式１−２］
【化３】
0006798088.tif 000004
［化学式１−３］
【化４】
0006798088.tif 000005
前記化学式１−２および１−３において、
Ｒ１〜Ｒ１０は、前記化学式１で定義したものと同じであり、
Ｒ１２およびＲ１３はそれぞれ、水素；または置換もしくは非置換のアルキル基であり、
Ｘ１０１、Ｘ１０２、Ｘ２０１およびＸ２０２はそれぞれ、水素；置換もしくは非置換のアルキル基；またはハロゲン基である。
【００４７】
本明細書の一実施態様において、前記Ｘ１０１、Ｘ１０２、Ｘ２０１およびＸ２０２はそれぞれ、水素である。
【００４８】
本明細書の一実施態様において、前記Ｘ１０１、Ｘ１０２、Ｘ２０１およびＸ２０２はそれぞれ、フッ素である。
【００４９】
本明細書の一実施態様において、前記Ｘ１０１、Ｘ１０２、Ｘ２０１およびＸ２０２はそれぞれ、炭素数１〜１０の直鎖のアルキル基である。
【００５０】
本明細書の一実施態様において、前記Ｘ１０１、Ｘ１０２、Ｘ２０１およびＸ２０２はそれぞれ、メチル基である。
【００５１】
本明細書の一実施態様において、前記Ｒ１〜Ｒ４はそれぞれ、置換もしくは非置換のアルキル基である。
【００５２】
本明細書の一実施態様において、前記Ｒ１〜Ｒ４はそれぞれ、炭素数１〜３０の直鎖もしくは分枝鎖のアルキル基である
【００５３】
本明細書の一実施態様において、前記Ｒ１〜Ｒ４はそれぞれ、炭素数１〜２０の直鎖もしくは分枝鎖のアルキル基である。
【００５４】
本明細書の一実施態様において、前記Ｒ１〜Ｒ４はそれぞれ、炭素数１〜１０の直鎖もしくは分枝鎖のアルキル基である。
【００５５】
本明細書の一実施態様において、前記Ｒ１〜Ｒ４はそれぞれ、炭素数１〜１０の直鎖のアルキル基である。
【００５６】
本明細書の一実施態様において、前記Ｒ１〜Ｒ４はそれぞれ、ヘキシル基である。
【００５７】
本明細書の一実施態様において、前記Ｒ５〜Ｒ１０はそれぞれ、水素である。
【００５８】
本明細書の一実施態様において、前記Ｒ１１は、炭素数１〜３０の直鎖もしくは分枝鎖のアルキル基である。
【００５９】
本明細書の一実施態様において、前記Ｒ１１は、炭素数１〜２０の直鎖もしくは分枝鎖のアルキル基である。
【００６０】
本明細書の一実施態様において、前記Ｒ１１は、炭素数１〜１０の直鎖もしくは分枝鎖のアルキル基である。
【００６１】
本明細書の一実施態様において、前記Ｒ１１は、炭素数１〜１０の直鎖のアルキル基である。
【００６２】
本明細書の一実施態様において、前記Ｒ１１は、ヘキシル基である。
【００６３】
本明細書の一実施態様において、前記Ｒ１２およびＲ１３はそれぞれ、炭素数１〜３０の直鎖もしくは分枝鎖のアルキル基である
【００６４】
本明細書の一実施態様において、前記Ｒ１２およびＲ１３はそれぞれ、炭素数１〜２０の直鎖もしくは分枝鎖のアルキル基である。
【００６５】
本明細書の一実施態様において、前記Ｒ１２およびＲ１３はそれぞれ、炭素数１〜１０の直鎖もしくは分枝鎖のアルキル基である。
【００６６】
本明細書の一実施態様において、前記Ｒ１２およびＲ１３はそれぞれ、炭素数１〜１０の直鎖のアルキル基である
【００６７】
本明細書の一実施態様において、前記Ｒ１２およびＲ１３はそれぞれ、ヘキシル基である。
【００６８】
本明細書の一実施態様において、前記ヘテロ環化合物は、下記化学式２−１〜２−１５のいずれか１つで表されるものである。
［化学式２−１］
【化５】
0006798088.tif 000006
［化学式２−２］
【化６】
0006798088.tif 000007
［化学式２−３］
【化７】
0006798088.tif 000008
［化学式２−４］
【化８】
0006798088.tif 000009
［化学式２−５］
【化９】
0006798088.tif 000010
［化学式２−６］
【化１０】
0006798088.tif 000011
［化学式２−７］
【化１１】
0006798088.tif 000012
［化学式２−８］
【化１２】
0006798088.tif 000013
［化学式２−９］
【化１３】
0006798088.tif 000014
［化学式２−１０］
【化１４】
0006798088.tif 000015
［化学式２−１１］
【化１５】
0006798088.tif 000016
［化学式２−１２］
【化１６】
0006798088.tif 000017
［化学式２−１３］
【化１７】
0006798088.tif 000018
［化学式２−１４］
【化１８】
0006798088.tif 000019
［化学式２−１５］
【化１９】
0006798088.tif 000020
【００６９】
前記化学式２−１〜２−１５において、
【化２０】
0006798088.tif 000021
のように表された構造を含む場合、Ｙ１が５位に置換された化合物と６位に置換された化合物とが混合されていることを意味し、Ｙ１が５位に置換された化合物とＹ１が６位に置換された化合物との質量比は、１：９〜９：１、具体的には７：３であってもよい。
【００７０】
本明細書の一実施態様において、前記ヘテロ環化合物は、３００ｎｍ〜１，０００ｎｍの吸収領域を示し、好ましくは７００ｎｍ〜９００ｎｍで最大吸収波長を有する。
【００７１】
これによって、有機電子素子への適用時、電子供与体の吸収領域（３００ｎｍ〜７００ｎｍ）と相補的な吸収を示して、有機電子素子への適用時、高い短絡電流を示すことができる。
【００７２】
本明細書の一実施態様において、前記化合物は、可視光線全波長領域の光吸収が可能であり、赤外線領域の光も吸収することができる。これによって、素子の吸収波長範囲が広い効果を示すことができる。
【００７３】
本明細書の一実施態様は、第１電極と、前記第１電極に対向して備えられる第２電極と、前記第１電極と第２電極との間に備えられ、有機活性層を含む１層以上の有機物層とを含み、前記有機活性層は、前記ヘテロ環化合物を含むものである有機電子素子を提供する。
【００７４】
また、本明細書の一実施態様は、基板上に第１電極を形成するステップと、前記第１電極上に電子輸送層を形成するステップと、前記電子輸送層上に有機活性層を含む１層以上の有機物層を形成するステップと、前記有機物層上に第２電極を形成するステップとを含み、前記有機活性層は、前記ヘテロ環化合物を含むものである有機電子素子の製造方法を提供する。
【００７５】
本明細書の一実施態様において、前記有機活性層を含む１層以上の有機物層を形成するステップは、スピン−コーティング（ｓｐｉｎ−ｃｏａｔｉｎｇ）方式で行われ、前記スピン−コーティングの速度は、１，３００ｒｐｍ〜１，６００ｒｐｍであってもよい。
【００７６】
スピン−コーティングの速度が前記範囲にある時、有機活性層の厚さが１００ｎｍ前後に形成され、有機電子素子の性能が向上できる。
【００７７】
本発明の有機電子素子は、前記化学式１で表されるヘテロ環化合物が有機活性層に含まれることを除けば、通常の有機電子素子の製造方法および材料によって製造される。
【００７８】
本明細書の一実施態様において、前記有機活性層は、電子供与体および電子受容体を含み、前記電子受容体は、前記ヘテロ環化合物を含む。
【００７９】
本明細書において、有機活性層は、光活性層または発光層であってもよい。
【００８０】
本明細書において、前記有機電子素子は、有機太陽電池、有機光電素子、有機発光素子、有機感光体（ＯＰＣ）、または有機トランジスタであってもよい。
【００８１】
以下、有機太陽電池について例示する。前記有機太陽電池において、有機活性層は、光活性層であり、前述した有機電子素子は、後述する有機太陽電池に関する説明を引用することができる。
【００８２】
本明細書の一実施態様は、第１電極と、前記第１電極に対向して備えられる第２電極と、前記第１電極と第２電極との間に備えられ、光活性層を含む１層以上の有機物層とを含み、前記光活性層は、前記ヘテロ環化合物を含むものである有機太陽電池を提供する。
【００８３】
前記有機太陽電池は、基板、正孔輸送層、正孔注入層、電子注入層、および／または電子輸送層をさらに含んでもよい。
【００８４】
本明細書の一実施態様において、前記有機太陽電池は、付加的な有機物層をさらに含んでもよい。前記有機太陽電池は、様々な機能を同時に有する有機物を用いて有機物層の数を減少させることができる。
【００８５】
本明細書の一実施態様において、前記光活性層は、電子供与体および電子受容体を含み、前記電子受容体は、前記ヘテロ環化合物を含む。
【００８６】
前記ヘテロ環化合物を含む電子受容体物質は、ｄｉａｌｋｙｌｏｘｙｌ−ｂｅｎｚｅｎｅをコアに適用して、従来の電子受容体物質より向上した性能を示すことができる。具体的には、前記ヘテロ環化合物を有機太陽電池の電子受容体物質として用いる場合、Ｏ原子とＳ原子との間の相互作用により平面性が増加するので、従来の電子受容体物質に比べてより広い領域の光を吸収することができる。これによって、高い短絡電流密度（ｓｈｏｒｔ−ｃｉｒｃｕｉｔ  ｃｕｒｒｅｎｔ  ｄｅｎｓｉｔｙ）が得られるだけでなく、ＬＵＭＯエネルギーレベルの変化によって向上した開放電圧（ｏｐｅｎ−ｃｉｒｃｕｉｔ  ｖｏｌｔａｇｅ）を得ることができ、窮極的には有機太陽電池の光−電変換効率を高めることができる。
【００８７】
本明細書の一実施態様において、前記電子供与体は、当技術分野で適用される物質を使用することができ、例えば、ポリ３−ヘキシルチオフェン（Ｐ３ＨＴ：ｐｏｌｙ３−ｈｅｘｙｌ  ｔｈｉｏｐｈｅｎｅ）、ＰＣＤＴＢＴ（ｐｏｌｙ［Ｎ−９'−ｈｅｐｔａｄｅｃａｎｙｌ−２，７−ｃａｒｂａｚｏｌｅ−ａｌｔ−５，５−（４'−７'−ｄｉ−２−ｔｈｉｅｎｙｌ−２'，１'，３'−ｂｅｎｚｏｔｈｉａｄｉａｚｏｌｅ）］）、ＰＣＰＤＴＢＴ（ｐｏｌｙ［２，６−（４，４−ｂｉｓ−（２−ｅｔｈｙｌｈｅｘｙｌ）−４Ｈ−ｃｙｃｌｏｐｅｎｔａ［２，１−ｂ；３，４−ｂ'］ｄｉｔｈｉｏｐｈｅｎｅ）−ａｌｔ−４，７−（２，１，３−ｂｅｎｚｏｔｈｉａｄｉａｚｏｌｅ）］）、ＰＦＯ−ＤＢＴ（ｐｏｌｙ［２，７−（９，９−ｄｉｏｃｔｙｌｆｌｕｏｒｅｎｅ）−ａｌｔ−５，５−（４，７−ｂｉｓ（ｔｈｉｏｐｈｅｎｅ−２−ｙｌ）ｂｅｎｚｏ−２，１，３−ｔｈｉａｄｉａｚｏｌｅ）］）、ＰＴＢ７（Ｐｏｌｙ［［４，８−ｂｉｓ［（２−ｅｔｈｙｌｈｅｘｙｌ）ｏｘｙ］ｂｅｎｚｏ［１，２−ｂ：４，５−ｂ'］ｄｉｔｈｉｏｐｈｅｎｅ−２，６−ｄｉｙｌ］［３−ｆｌｕｏｒｏ−２−［（２−ｅｔｈｙｌｈｅｘｙｌ）ｃａｒｂｏｎｙｌ］ｔｈｉｅｎｏ［３，４−ｂ］ｔｈｉｏｐｈｅｎｅｄｉｙｌ］］）、ＰＳｉＦ−ＤＢＴ（Ｐｏｌｙ［２，７−（９，９−ｄｉｏｃｔｙｌ−ｄｉｂｅｎｚｏｓｉｌｏｌｅ）−ａｌｔ−４，７−ｂｉｓ（ｔｈｉｏｐｈｅｎ−２−ｙｌ）ｂｅｎｚｏ−２，１，３−ｔｈｉａｄｉａｚｏｌｅ］）、ＰＴＢ７−Ｔｈ（Ｐｏｌｙ［４，８−ｂｉｓ（５−（２−ｅｔｈｙｌｈｅｘｙｌ）ｔｈｉｏｐｈｅｎ−２−ｙｌ）ｂｅｎｚｏ［１，２−ｂ；４，５−ｂ'］ｄｉｔｈｉｏｐｈｅｎｅ−２，６−ｄｉｙｌ−ａｌｔ−（４−（２−ｅｔｈｙｌｈｅｘｙｌ）−３−ｆｌｕｏｒｏｔｈｉｅｎｏ［３，４−ｂ］ｔｈｉｏｐｈｅｎｅ−）−２−ｃａｒｂｏｘｙｌａｔｅ−２−６−ｄｉｙｌ）］）、およびＰＢＤＢ−Ｔ（ｐｏｌｙ（ｂｅｎｚｏｄｉｔｈｉｏｐｈｅｎｅ−ｂｅｎｚｏｔｒｉａｚｏｌｅ）からなる群より選択される１種以上の物質を含むことができる。
【００８８】
本明細書の一実施態様において、前記電子供与体は、ＰＢＤＢ−Ｔであってもよい。
【００８９】
前記電子供与体と前記電子受容体との質量比は、１：２〜２：１であってもよいし、好ましくは１：１．５〜１．５：１、さらに好ましくは１：１であってもよい。
【００９０】
本明細書の一実施態様において、前記電子供与体および電子受容体は、バルクヘテロジャンクション（ＢＨＪ）を構成することができる。バルクヘテロジャンクションとは、光活性層で電子供与体物質と電子受容体物質とが互いに混ざっていることを意味する
【００９１】
本明細書の一実施態様において、前記電子供与体は、ｐ型有機物層であってもよく、前記電子受容体は、ｎ型有機物層であってもよい。
【００９２】
本明細書の一実施態様において、前記第１電極は、アノードであり、前記第２電極は、カソードである。もう一つの実施態様において、前記第１電極は、カソードであり、前記第２電極は、アノードである。
【００９３】
もう一つの実施態様において、前記有機太陽電池は、アノード、正孔輸送層、光活性層、電子輸送層、およびカソードの順に配列されてもよく、カソード、電子輸送層、光活性層、正孔輸送層、およびアノードの順に配列されてもよいが、これに限定されない。
【００９４】
本明細書の一実施態様において、前記有機太陽電池は、ノーマル（Ｎｏｒｍａｌ）構造である。前記ノーマル構造では、基板、第１電極、正孔輸送層、光活性層を含む有機物層、電子輸送層、および第２電極の順に積層される。
【００９５】
本明細書の一実施態様において、前記有機太陽電池は、インバーテッド（Ｉｎｖｅｒｔｅｄ）構造である。前記インバーテッド構造では、基板、第１電極、電子輸送層、光活性層を含む有機物層、正孔輸送層、および第２電極の順に積層される。
【００９６】
図１は、本明細書の一実施態様に係る有機太陽電池１００を示す図である。図１によれば、有機太陽素子１００は、第１電極１０および／または第２電極２０側から光が入射して、光活性層３０が全波長領域の光を吸収すると、内部でエキシトンが生成される。エキシトンは、光活性層３０で正孔と電子に分離され、分離された正孔は、第１電極１０および第２電極２０の１つであるアノード側に移動し、分離された電子は、第１電極１０および第２電極２０の他の１つであるカソード側に移動して、有機太陽電池に電流が流れることができる。
【００９７】
本明細書の一実施態様において、前記有機太陽電池は、タンデム（ｔａｎｄｅｍ）構造である。この場合、前記有機太陽電池は、２層以上の光活性層を含むことができる。
【００９８】
本明細書の一実施態様に係る有機太陽電池は、光活性層が１層または２層以上であってもよい。
【００９９】
もう一つの実施態様において、バッファ層が光活性層と正孔輸送層との間、または光活性層と電子輸送層との間に備えられる。この時、正孔注入層がアノードと正孔輸送層との間にさらに備えられてもよい。また、電子注入層がカソードと電子輸送層との間にさらに備えられてもよい。
【０１００】
本明細書の一実施態様において、前記基板は、透明性、表面平滑性、取扱容易性および防水性に優れたガラス基板または透明プラスチック基板になってもよいが、これに限定されず、有機太陽電池に通常用いられる基板であれば制限されない。具体的には、ガラス、ＰＥＴ（ｐｏｌｙｅｔｈｙｌｅｎｅ  ｔｅｒｅｐｈｔｈａｌａｔｅ）、ＰＥＮ（ｐｏｌｙｅｔｈｙｌｅｎｅ  ｎａｐｈｔｈａｌａｔｅ）、ＰＰ（ｐｏｌｙｐｒｏｐｙｌｅｎｅ）、ＰＩ（ｐｏｌｙｉｍｉｄｅ）、およびＴＡＣ（ｔｒｉａｃｅｔｙｌ  ｃｅｌｌｕｌｏｓｅ）などがあるが、これらに限定されるものではない。
【０１０１】
前記第１電極の材料は、透明で導電性の優れた物質になってもよいが、これに限定されない。例えば、バナジウム、クロム、銅、亜鉛、金のような金属、またはこれらの合金；亜鉛酸化物、インジウム酸化物、インジウムスズ酸化物（ＩＴＯ）、インジウム亜鉛酸化物（ＩＺＯ）のような金属酸化物；ＺｎＯ：ＡｌまたはＳｎＯ２：Ｓｂのような金属と酸化物との組み合わせ；およびポリ（３−メチルチオフェン）、ポリ［３，４−（エチレン−１，２−ジオキシ）チオフェン］（ＰＥＤＯＴ）、ポリピロールおよびポリアニリンのような導電性高分子などがあるが、これらにのみ限定されるものではない。
【０１０２】
前記第１電極の形成方法は特に限定されないが、例えば、スパッタリング、Ｅ−ビーム、熱蒸着、スピンコーティング、スクリーンプリンティング、インクジェットプリンティング、ドクターブレード、またはグラビアプリンティング法を使用することができる。
【０１０３】
前記第１電極を基板上に形成する場合、これは、洗浄、水分除去および親水性改質過程を経ることができる。
【０１０４】
例えば、パターニングされたＩＴＯ基板を、洗浄剤、アセトン、イソプロピルアルコール（ＩＰＡ）で順次に洗浄した後、水分除去のために、加熱板で、１００℃〜１５０℃で１分〜３０分間、好ましくは１２０℃で１０分間乾燥し、基板が完全に洗浄されると、基板表面を親水性に改質する。
【０１０５】
前記のような表面改質により接合表面電位を光活性層の表面電位に適した水準に維持することができる。また、改質時、第１電極上に高分子薄膜の形成が容易になり、薄膜の品質も向上できる。
【０１０６】
第１電極の前処理技術としては、ａ）平行平板型放電を利用した表面酸化法、ｂ）真空状態でＵＶ紫外線を用いて生成されたオゾンを通して表面を酸化する方法、およびｃ）プラズマによって生成された酸素ラジカルを用いて酸化する方法などがある。
【０１０７】
第１電極または基板の状態によって、前記方法のうちの１つを選択することができる。ただし、どの方法を利用しても、共通して、第１電極または基板表面の酸素離脱を防止し、水分および有機物の残留を最大限に抑制することが好ましい。この時、前処理の実質的な効果を極大化することができる。
【０１０８】
具体例として、ＵＶを用いて生成されたオゾンを通して表面を酸化する方法を使用することができる。この時、超音波洗浄後、パターニングされたＩＴＯ基板を加熱板（ｈｏｔ  ｐｌａｔｅ）でベーキング（ｂａｋｉｎｇ）してよく乾燥させた後、チャンバに投入し、ＵＶランプを作用させて、酸素ガスがＵＶ光と反応して発生するオゾンによってパターニングされたＩＴＯ基板を洗浄することができる。
【０１０９】
しかし、本明細書におけるパターニングされたＩＴＯ基板の表面改質方法は特に限定させる必要はなく、基板を酸化させる方法であればいかなる方法でも構わない。
【０１１０】
前記第２電極は、仕事関数の小さい金属になってもよいが、これに限定されない。具体的には、マグネシウム、カルシウム、ナトリウム、カリウム、チタン、インジウム、イットリウム、リチウム、ガドリニウム、アルミニウム、銀、スズおよび鉛のような金属、またはこれらの合金；またはＬｉＦ／Ａｌ、ＬｉＯ２／Ａｌ、ＬｉＦ／Ｆｅ、Ａｌ：Ｌｉ、Ａｌ：ＢａＦ２、Ａｌ：ＢａＦ２：Ｂａのような多層構造の物質になってもよいが、これに限定されるものではない。
【０１１１】
前記第２電極は、５×１０−７ｔｏｒｒ以下の真空度を示す熱蒸着機の内部で蒸着されて形成されるが、この方法にのみ限定されるものではない。
【０１１２】
前記正孔輸送層および／または電子輸送層物質は、光活性層で分離された電子と正孔を電極に効率的に伝達させる役割を担い、物質を特に制限しない。
【０１１３】
前記正孔輸送層物質は、ＰＥＤＯＴ：ＰＳＳ（Ｐｏｌｙ（３，４−ｅｔｈｙｌｅｎｅｄｉｏｘｙｔｈｉｏｐｈｅｎｅ）ｄｏｐｅｄ  ｗｉｔｈ  ｐｏｌｙ（ｓｔｙｒｅｎｅｓｕｌｆｏｎｉｃ  ａｃｉｄ））、モリブデン酸化物（ＭｏＯｘ）；バナジウム酸化物（Ｖ２Ｏ５）；ニッケル酸化物（ＮｉＯ）；およびタングステン酸化物（ＷＯｘ）などになってもよいが、これらにのみ限定されるものではない。
【０１１４】
前記電子輸送層物質は、ＢＣＰ（ｂａｔｈｏｃｕｐｒｏｉｎｅ）または電子抽出金属酸化物（ｅｌｅｃｔｒｏｎ−ｅｘｔｒａｃｔｉｎｇ  ｍｅｔａｌ  ｏｘｉｄｅｓ）になってもよいし、具体的には、ＢＣＰ（ｂａｔｈｏｃｕｐｒｏｉｎｅ）、８−ヒドロキシキノリンの金属錯体；Ａｌｑ３を含む錯体；Ｌｉｑを含む金属錯体；ＬｉＦ；Ｃａ；チタン酸化物（ＴｉＯｘ）；亜鉛酸化物（ＺｎＯ）；およびセシウムカーボネート（Ｃｓ２ＣＯ３）などになってもよいが、これらにのみ限定されるものではない。
【０１１５】
本明細書の一実施態様において、前記光活性層を形成する方法としては、真空蒸着法または溶液塗布法を使用することができ、溶液塗布法とは、電子供与体および／または電子受容体のような光活性物質を有機溶媒に溶解させた後、溶液をスピンコーティング、ディップコーティング、スクリーンプリンティング、スプレーコーティング、ドクターブレード、およびブラシペインティングなどの方法で塗布する方法を意味するが、これらの方法にのみ限定されるものではない。
【０１１６】
本明細書の一実施態様に係る化合物は、後述する製造方法で製造される。後述する製造例では代表的な例示を記載するが、必要に応じて、置換基を追加または除外してもよいし、置換基の位置を変更することができる。また、当技術分野で知られている技術に基づいて、出発物質、反応物質および反応条件などを変更することができる。
【０１１７】
また、本明細書を具体的に説明するために、実施例を挙げて詳細に説明する。しかし、本明細書に係る実施例は種々の異なる形態に変形可能であり、本明細書の範囲が以下に詳述する実施例に限定されると解釈されない。本明細書の実施例は、当業界における平均的な知識を有する者に本明細書をより完全に説明するために提供されるものである。
【実施例】
【０１１８】
＜製造例：化合物１〜１５の製造＞
【０１１９】
製造例１．化合物１の製造
【０１２０】
（１）化合物Ａの製造
【化２１】
0006798088.tif 000022
【０１２１】
コンデンサ付きの丸底フラスコで、（（２，５−ビス（ヘキシルオキシ）−１，４−フェニレン）ビス（チオフェン−５，２−ジイル））ビス（トリメチルスタンナン）（（（２，５−ｂｉｓ（ｈｅｘｙｌｏｘｙ）−１，４−ｐｈｅｎｙｌｅｎｅ）ｂｉｓ（ｔｈｉｏｐｈｅｎｅ−５，２−ｄｉｙｌ））ｂｉｓ（ｔｒｉｍｅｔｈｙｌｓｔａｎｎａｎｅ））５ｇを、Ｐｄ２（ｄｂａ）３  ０．４３ｇおよびトリ（ｏ−トリル）ホスフィン（Ｔｒｉ（ｏ−ｔｏｌｙｌ）ｐｈｏｓｐｈｉｎｅ）０．５７ｇと共にトルエン１５０ｍＬに溶かした後、還流させた。温度が１００℃になった時、エチル２−ブロモチオフェン−３−カルボキシレート（ｅｔｈｙｌ２−ｂｒｏｍｏｔｈｉｏｐｈｅｎｅ−３−ｃａｒｂｏｘｙｌａｔｅ）５．１５ｇ（２．５ｅｑ）をトルエン５ｍＬに溶かしてゆっくり注入した後、１２時間還流させた。反応が終了した後、カラムクロマトグラフィーを通して、前記化合物Ａ（ｄｉｅｔｈｙｌ５'，５'''−（２，５−ｂｉｓ（ｈｅｘｙｌｏｘｙ）−１，４−ｐｈｅｎｙｌｅｎｅ）ｂｉｓ（［２，２'−ｂｉｔｈｉｏｐｈｅｎｅ］−３−ｃａｒｂｏｘｙｌａｔｅ））を得た。
【０１２２】
（２）化合物Ｂの製造
【化２２】
0006798088.tif 000023
【０１２３】
丸底フラスコで、１−ブロモ−４−ヘキシルベンゼン（１−ｂｒｏｍｏ−４−ｈｅｘｙｌｂｅｎｚｅｎｅ）８．１６ｇ（５．３ｅｑ）をＴＨＦ２００ｍＬに溶かした後、−７８℃で、ｎ−ＢｕＬｉ１３．５ｍＬをゆっくり注入した後、１時間同じ温度で撹拌させた。（１）で製造した化合物ＡをＴＨＦ５０ｍＬに溶かした後、撹拌中の丸底フラスコにゆっくり注入した後、常温で１２時間撹拌させた。クロロホルムを通して有機層を抽出した後、溶媒を除去し、オクタン１００ｍＬ、酢酸（ａｃｅｔｉｃ  ａｃｉｄ）１０ｍＬ、および硫酸１ｍＬに溶かした後、６５℃で４時間還流させた。蒸留水を通して反応を終了し、カラムクロマトグラフィーを通して、前記化合物Ｂ（２，２'−（２，５−ｂｉｓ（ｈｅｘｙｌｏｘｙ）−１，４−ｐｈｅｎｙｌｅｎｅ）ｂｉｓ（４，４−ｂｉｓ（４−ｈｅｘｙｌｐｈｅｎｙｌ）−４Ｈ−ｃｙｃｌｏｐｅｎｔａ［２，１−ｂ：３，４−ｂ'］ｄｉｔｈｉｏｐｈｅｎｅ））を得た。
【０１２４】
（３）化合物Ｃの製造
【化２３】
0006798088.tif 000024
【０１２５】
丸底フラスコで、前記（２）で製造した化合物Ｂ１ｇをＴＨＦ１００ｍＬに溶かした後、−７８℃で、ｎ−ＢｕＬｉ０．７６ｍＬをゆっくり注入した。１時間同じ温度で撹拌した後、ＤＭＦ０．５ｍＬをゆっくり注入し、１２時間撹拌した。蒸留水を通して反応を終了した後、有機層を抽出した後、カラムクロマトグラフィーを通して、前記化合物Ｃ（６，６'−（２，５−ｂｉｓ（ｈｅｘｙｌｏｘｙ）−１，４−ｐｈｅｎｙｌｅｎｅ）ｂｉｓ（４，４−ｂｉｓ（４−ｈｅｘｙｌｐｈｅｎｙｌ）−４Ｈ−ｃｙｃｌｏｐｅｎｔａ［２，１−ｂ：３，４−ｂ'］ｄｉｔｈｉｏｐｈｅｎｅ−２−ｃａｒｂａｌｄｅｈｙｄｅ））を得た。
【０１２６】
（４）化合物１の製造
【化２４】
0006798088.tif 000025
【０１２７】
コンデンサ付きの丸底フラスコで、前記（３）で製造した化合物Ｃ１ｇおよび２−（３−オキソ−２，３−ジヒドロ−１Ｈ−インデン−１−イリデン）マロノニトリル（２−（３−ｏｘｏ−２，３−ｄｉｈｙｄｒｏ−１Ｈ−ｉｎｄｅｎ−１−ｙｌｉｄｅｎｅ）ｍａｌｏｎｏｎｉｔｒｉｌｅ）０．７ｇをクロロホルム１０ｍＬに溶かし、ピリジン１ｍＬを注入した後、６０℃で１２時間還流させた。メタノールを通して濾過後、カラムクロマトグラフィーを通して、前記化合物１（２，２'−（（２Ｚ，２'Ｚ）−（（（２，５−ｂｉｓ（ｈｅｘｙｌｏｘｙ）−１，４−ｐｈｅｎｙｌｅｎｅ）ｂｉｓ（４，４−ｂｉｓ（４−ｈｅｘｙｌｐｈｅｎｙｌ）−４Ｈ−ｃｙｃｌｏｐｅｎｔａ［２，１−ｂ：３，４−ｂ'］ｄｉｔｈｉｏｐｈｅｎｅ−６，２−ｄｉｙｌ））ｂｉｓ（ｍｅｔｈａｎｙｌｙｌｉｄｅｎｅ））ｂｉｓ（３−ｏｘｏ−２，３−ｄｉｈｙｄｒｏ−１Ｈ−ｉｎｄｅｎｅ−２，１−ｄｉｙｌｉｄｅｎｅ））ｄｉｍａｌｏｎｏｎｉｔｒｉｌｅ）を得た。
【０１２８】
製造された化合物１のフィルム状態のＵＶスペクトルを図２に示した。
【０１２９】
製造例２．化合物２〜５の製造
前記製造例１の（４）において、２−（３−オキソ−２，３−ジヒドロ−１Ｈ−インデン−１−イリデン）マロノニトリル（２−（３−ｏｘｏ−２，３−ｄｉｈｙｄｒｏ−１Ｈ−ｉｎｄｅｎ−１−ｙｌｉｄｅｎｅ）ｍａｌｏｎｏｎｉｔｒｉｌｅ）の代わりに、それぞれ下記表１の材料を用いたことを除けば、前記製造例１と同様の過程を進行させて、下記の化合物２〜５を製造した。
【表１】
0006798088.tif 000026
［化合物２］
【化２５】
0006798088.tif 000027
［化合物３］
【化２６】
0006798088.tif 000028
［化合物４］
【化２７】
0006798088.tif 000029
［化合物５］
【化２８】
0006798088.tif 000030
【０１３０】
製造例３．化合物６の製造
【化２９】
0006798088.tif 000031
【０１３１】
（１）化合物Ｂ２の製造
前記製造例１の（２）において、１−ブロモ−４−ヘキシルベンゼン（１−ｂｒｏｍｏ−４−ｈｅｘｙｌｂｅｎｚｅｎｅ）の代わりに、２−ヘキシルチオフェン（２−ｈｅｘｙｌｔｈｉｏｐｈｅｎｅ）を用いたことを除けば、製造例１の（２）と同様の過程で前記化合物Ｂ２を製造した。
【０１３２】
（２）化合物Ｃ２の製造
前記製造例１の（３）において、化合物Ｂの代わりに、前記化合物Ｂ２を用いたことを除けば、製造例１の（３）と同様の過程で前記化合物Ｃ２を製造した。
【０１３３】
（３）化合物６の製造
前記製造例１の（４）において、化合物Ｃの代わりに、前記化合物Ｃ２を用いたことを除けば、製造例１の（４）と同様の過程で前記化合物６を製造した。
【０１３４】
製造例４．化合物７〜１０の製造
前記製造例３の（３）において、２−（３−オキソ−２，３−ジヒドロ−１Ｈ−インデン−１−イリデン）マロノニトリル（２−（３−ｏｘｏ−２，３−ｄｉｈｙｄｒｏ−１Ｈ−ｉｎｄｅｎ−１−ｙｌｉｄｅｎｅ）ｍａｌｏｎｏｎｉｔｒｉｌｅ）の代わりに、それぞれ下記表２の材料を用いたことを除けば、前記製造例３と同様の過程を進行させて、下記の化合物７〜１０を製造した。
【表２】
0006798088.tif 000032
［化合物７］
【化３０】
0006798088.tif 000033
［化合物８］
【化３１】
0006798088.tif 000034
［化合物９］
【化３２】
0006798088.tif 000035
［化合物１０］
【化３３】
0006798088.tif 000036
【０１３５】
製造例５．化合物１１の製造
【化３４】
0006798088.tif 000037
【０１３６】
（１）化合物Ｂ３の製造
前記製造例１の（２）において、１−ブロモ−４−ヘキシルベンゼン（１−ｂｒｏｍｏ−４−ｈｅｘｙｌｂｅｎｚｅｎｅ）の代わりに、１−ブロモ−３−ヘキシルベンゼン（１−ｂｒｏｍｏ−３−ｈｅｘｙｌｂｅｎｚｅｎｅ）を用いたことを除けば、製造例１の（２）と同様の過程で前記化合物Ｂ３を製造した。
【０１３７】
（２）化合物Ｃ３の製造
前記製造例１の（３）において、化合物Ｂの代わりに、前記化合物Ｂ３を用いたことを除けば、製造例１の（３）と同様の過程で前記化合物Ｃ３を製造した。
【０１３８】
（３）化合物１１の製造
前記製造例１の（４）において、化合物Ｃの代わりに、前記化合物Ｃ３を用いたことを除けば、製造例１の（４）と同様の過程で前記化合物１１を製造した。
【０１３９】
製造例６．化学式１２〜１５の製造
前記製造例５の（３）において、２−（３−オキソ−２，３−ジヒドロ−１Ｈ−インデン−１−イリデン）マロノニトリル（２−（３−ｏｘｏ−２，３−ｄｉｈｙｄｒｏ−１Ｈ−ｉｎｄｅｎ−１−ｙｌｉｄｅｎｅ）ｍａｌｏｎｏｎｉｔｒｉｌｅ）の代わりに、それぞれ下記表３の材料を用いたことを除けば、前記製造例５と同様の過程を進行させて、下記の化合物１２〜１５を製造した。
【表３】
0006798088.tif 000038
［化合物１２］
【化３５】
0006798088.tif 000039
［化合物１３］
【化３６】
0006798088.tif 000040
［化合物１４］
【化３７】
0006798088.tif 000041
［化合物１５］
【化３８】
0006798088.tif 000042
【０１４０】
＜実施例：有機太陽電池の製造＞
【０１４１】
実施例１．
【０１４２】
（１）複合溶液の製造
下記の化合物ポリ［（２，６−（４，８−ビス（５−（２−エチルヘキシル）チオフェン−２−イル）−ベンゾ［１，２−ｂ：４，５−ｂ'］ジチオフェン））−アルト−（５，５−（１'，３'−ジ−２−チエニル−５'，７'−ビス（２−エチルヘキシル）ベンゾ［１'，２'−ｃ：４'，５'−ｃ'］ジチオフェン−４，８−ジオン））］（ｐｏｌｙ［（２，６−（４，８−ｂｉｓ（５−（２−ｅｔｈｙｌｈｅｘｙｌ）ｔｈｉｏｐｈｅｎ−２−ｙｌ）−ｂｅｎｚｏ［１，２−ｂ：４，５−ｂ'］ｄｉｔｈｉｏｐｈｅｎｅ））−ａｌｔ−（５，５−（１'，３'−ｄｉ−２−ｔｈｉｅｎｙｌ−５'，７'−ｂｉｓ（２−ｅｔｈｙｌｈｅｘｙｌ）ｂｅｎｚｏ［１'，２'−ｃ：４'，５'−ｃ'］ｄｉｔｈｉｏｐｈｅｎｅ−４，８−ｄｉｏｎｅ））］、ＰＢＤＢ−Ｔ）（Ｍｎ：２５，０００ｇ／ｍｏｌ、Ｓｏｌａｒｍｅｒ社）を電子供与体物質とし、前記製造例で合成された化合物１を電子受容体物質として、１：１の質量比でクロロベンゼン（Ｃｈｌｏｒｏｂｅｎｚｅｎｅ、ＣＢ）に溶かして、２ｗｔ％濃度の複合溶液（ｃｏｍｐｏｓｉｔｅ  ｓｏｌｕｔｉｏｎ）を製造した。
【化３９】
0006798088.tif 000043
【０１４３】
（２）有機太陽電池の製造
ＩＴＯが１．５×１．５ｃｍ２のバータイプ（ｂａｒ  ｔｙｐｅ）でコーティングされたガラス基板（１１．５Ω／□）を、蒸留水、アセトン、および２−プロパノールを用いて超音波洗浄し、ＩＴＯ表面を１０分間オゾン処理して第１電極を形成した。
【０１４４】
前記第１電極上に、ＺｎＯナノ粒子溶液（Ｎ−１０、Ｎａｎｏｇｒａｄｅ  Ｌｔｄ、２．５ｗｔ％ｉｎ  １−ｂｕｔａｎｏｌ、０．４５μｍのＰＴＦＥにフィルタリング）を、４，０００ｒｐｍで４０秒間スピン−コーティング（ｓｐｉｎ−ｃｏａｔｉｎｇ）した後、８０℃で１０分間熱処理して残っている溶媒を除去することにより電子輸送層を形成した。
【０１４５】
この後、前記（１）で製造した複合溶液を、前記電子輸送層上に、７０℃で１３００ｒｐｍで２５秒間スピン−コーティングして光活性層を形成し、前記光活性層上に、ＭｏＯ３を０．２Å／ｓの速度および１０−７ｔｏｒｒの真空下で１０ｎｍの厚さに熱蒸着して正孔輸送層を形成した。
【０１４６】
この後、熱蒸着機の内部でＡｇを１Å／ｓの速度で１００ｎｍの厚さに蒸着して第２電極を形成することにより、インバーテッド（ｉｎｖｅｒｔｅｄ）構造の有機太陽電池を製造した。
【０１４７】
実施例２．
前記実施例１において、光活性層の形成時、（１）で製造した複合溶液を１，４００ｒｐｍでスピン−コーティングしたことを除けば、実施例１と同様の過程で有機太陽電池を製造した。
【０１４８】
実施例３．
前記実施例１において、光活性層の形成時、（１）で製造した複合溶液を１，５００ｒｐｍでスピン−コーティングしたことを除けば、実施例１と同様の過程で有機太陽電池を製造した。
【０１４９】
実施例４．
前記実施例１において、光活性層の形成時、（１）で製造した複合溶液を１，６００ｒｐｍでスピン−コーティングしたことを除けば、実施例１と同様の過程で有機太陽電池を製造した。
【０１５０】
比較例１．
前記実施例１において、複合溶液の製造時、化合物１の代わりに、下記の比較化合物を用いたことを除けば、前記実施例１と同様の過程で有機太陽電池を製造した。
［比較化合物］
【化４０】
0006798088.tif 000044
【０１５１】
比較例２．
前記比較例１において、光活性層の形成時、複合溶液を１，４００ｒｐｍでスピン−コーティングしたことを除けば、比較例１と同様の過程で有機太陽電池を製造した。
【０１５２】
比較例３．
前記比較例１において、光活性層の形成時、複合溶液を１，５００ｒｐｍでスピン−コーティングしたことを除けば、比較例１と同様の過程で有機太陽電池を製造した。
【０１５３】
比較例４．
前記比較例１において、光活性層の形成時、複合溶液を１，６００ｒｐｍでスピン−コーティングしたことを除けば、比較例１と同様の過程で有機太陽電池を製造した。
【０１５４】
前記実施例１〜４および比較例１〜４で製造された有機太陽電池の光電変換特性を、１００ｍＷ／ｃｍ２（ＡＭ１．５）の条件で測定し、下記表４にその結果を示した。
【表４】
0006798088.tif 000045
【０１５５】
前記表４で、前記Ｓｐｉｎ−ｓｐｅｅｄは、電子輸送層上に複合溶液をスピン−コーティングして光活性層を形成する時の、装備の回転速度を、Ｖｏｃは開放電圧を、Ｊｓｃは短絡電流を、ＦＦはフィルファクター（Ｆｉｌｌ  ｆａｃｔｏｒ）を、ηはエネルギー変換効率を意味する。開放電圧と短絡電流はそれぞれ、電圧−電流密度曲線の４つの象限におけるＸ軸およびＹ軸切片であり、この２つの値が高いほど、太陽電池の効率は好ましく高くなる。また、フィルファクター（Ｆｉｌｌ  ｆａｃｔｏｒ）は、曲線の内部に描ける長方形の広さを、短絡電流と開放電圧との積で割った値である。エネルギー変換効率（η）は、前記開放電圧（Ｖｏｃ）、短絡電流（Ｊｓｃ）およびフィルファクター（ＦＦ）の積を、入射した光の強度（Ｐｉｎ）で割ると求められ、この値が高いほど好ましい。
【数１】
0006798088.tif 000046
【０１５６】
前記表４の結果をみると、本明細書の一実施態様に係る化合物１を電子受容体として用いた実施例１〜４の有機太陽電池は、本願の化学式１の−ＯＲ１１位にＦが置換された比較化合物を用いた比較例１〜４の有機太陽電池に比べて開放電圧が高く、フィルファクターなどの素子効率に優れ、エネルギー変換効率に優れていることが分かる。
【０１５７】
具体的には、化合物１を含む有機太陽電池は、高いＦＦ値を有することができ、結果的に８．６％以上、好ましくは９％以上の高いエネルギー変換効率を示すことができる。
【０１５８】
また、図３および図４はそれぞれ、実施例および比較例で製造された有機太陽電池の光−電変換特性を示す図であるが、実施例で製造された有機太陽電池の方が、比較例の有機太陽電池に比べて製造条件による性能のばらつきが少ないことを確認することができる。
【符号の説明】
【０１５９】
１０：第１電極
２０：第２電極
３０：光活性層
１００：有機太陽電池
【図１】
0006798088.tif 000066
【図２】
0006798088.tif 000067
【図３】
0006798088.tif 000068
【図４】
0006798088.tif 000069